(57)【特許請求の範囲】
【請求項１】
ポリマー鎖中に８〜30重量パーセントの、その少なくとも80重量パーセントがウロン酸タイプのものであるカルボキシル基、最大５重量パーセントのカルボニル基、及び最大0.5重量パーセントの結合窒素を含有し、0.1〜1000μmの大きさの粒子で構成されている安定な微細分散ポリアンヒドログルクロン酸及びその塩。
【請求項２】
ポリマー鎖中に８〜30重量パーセントの、その少なくとも80重量パーセントがウロン酸タイプのものであるカルボキシル基、最大５重量パーセントのカルボニル基、及び最大0.5重量パーセントの結合窒素を含有し、５〜30μmの直径及び30mm以下の長さの繊維で構成されている安定な微細分散ポリアンヒドログルクロン酸及びその塩。
【請求項３】
そのポリマー鎖中に最大0.2重量％の結合窒素を含有している請求項１又は２に記載のポリアンヒドログルクロン酸及びその塩。
【請求項４】
前記ポリマー鎖の分子量が１×103〜３×105ダルトンである請求項１乃至３のいずれかに記載のポリアンヒドログルクロン酸及びその塩。
【請求項５】
前記ポリマー鎖の分子量が５×103〜1.5×105ダルトンである請求項４に記載のポリアンヒドログルクロン酸及びその塩。
【請求項６】
前記カルボキシル基の含有量が12〜26重量パーセントの範囲内であり、これらカルボキシル基の少なくとも95パーセントがウロン酸タイプのものである請求項１乃至５のいずれかに記載のポリアンヒドログルクロン酸及びその塩。
【請求項７】
最大１重量パーセントのカルボニル基を含有している請求項１乃至６のいずれかに記載のポリアンヒドログルクロン酸及びその塩。
【請求項８】
前記カルボニル基が分子間及び分子内２,６-及び３,６-ヘミアセタール、２，４-ヘミアルダール並びにＣ2−Ｃ3アルデヒドである請求項１乃至７のいずれかに記載のポリアンヒドログルクロン酸及びその塩。
【請求項９】
請求項１乃至８のいずれかに記載の安定な微細分散ポリアンヒドログルクロン酸及びその塩を組み入れている製薬又は化粧品組成物。
【請求項１０】
止血的に活性のエアゾル組成物の形態をなす請求項９に記載の組成物。
【発明の詳細な説明】
技術分野
本発明は、特に医療用品、医薬品及び化粧品に適する安定な微細分散ポリアンヒドログルクロン酸（ＰＡＧＡ）及びその塩、並びにその製造方法に関する。
背景技術
タンパク質以外では、多糖は生物圏に存在する最も広く分布している生体高分子である。１例として、１年当たり最大1012メートル法トンのセルロース、１,４-β-Ｄ-グルカンが天然に合成される。他のα-及びβ-グルカン、例えば、大部分が微生物起源であり、主鎖の、１,２；１,３；１,４及び１,６；又は１,２及び１,４-グリコシド結合で結合したグルカンは、この分野での研究の進行に伴って重要性が増している。免疫刺激性、抗腫瘍、抗凝血又は止血効果の基礎となっているのは、その分子量や主要なグリコシド結合のタイプに加えて、オリゴ糖又は多糖のポリマー鎖中におけるグルクロン酸単位の存在である（Burchard W. 編集、Polysaccharide、Eigenschaften and Nutzung、Springer Verlag、ベルリン1985年、144頁）。
グルクロノグルカンは好ましくは、その基本単位のＣ1アルデヒド基がグリコシド結合で保護されている天然多糖のグルコピラノース単位のＣ6炭素原子の第一アルコール基を、窒素酸化物で比較的特異的に選択的に酸化して製造することができる。
気相中（Kenyon等、Ind. Eng. Chem.、41、No 1、2〜8（1949年）; DE0941289; DE0967144）、水素添加炭化水素のような不活性液体の非極性反応環境中（USSR SU937462; USP4347057; EP0492990）、又はＨＮＯ3、Ｈ3ＰＯ4若しくはこれらとＨ2ＳＯ4との混合物のような酸水溶液の極性環境中のいずれかでＮＯXの酸化作用を使用して、天然グルカンからグルクロノグルカンやグルクロナンを製造する様々な方法が開示されており、この場合に、ＮＯXは殆どの場合、特にＮａＮＯ2のような還元性物質を導入することによって酸化溶液中で直接発生させ（GB709684; CS AO185366; GB1593513; Painter J. 等、Carbohydrate Research 140、61（1985年）; Alhaique F.、Chim. Oggi 11-15、17（1986年））、又は液体ＮＯXを水性ＨＮＯ3中に導入して反応環境を創製する（USP4100341）。
これら既知の方法の不利益は、そのグルカン分子に与える酸化作用が不均一であり、かつ、グリコピラノース単位のＣ6炭素のウロン酸タイプのカルボキシル基の創製に加えて、他のタイプの連続的な反応（例えば、Ｃ6でのＯＮＯ2やＮＯ基の形成）や副次的反応（例えば、末端炭素Ｃ1及びＣ4、そして特にＣ2及びＣ3炭素でのＣＯＯＨや他の酸化された基の形成）が生じるという点においてのみ比較的特異的である、という事実に関係している。多数の刊行物
0004362620.tif 000002
によれば、ＮＯXの作用によって製造されるポリアンヒドログルクロン酸の広範な試験から、本願発明者は、Ｃ6炭素のカルボキシル基に加えて、ポリアンヒドログルクロン酸生成物の安定性に根源的な影響を有する他の幾つかのアルデヒド、ケトン及びこれらの縮合生成物が形成されるとの結論に至った。
カルボニル基の存在は、ＮａＢＨ4のような錯体水素化物によるこれらの基の第一アルコール基への逆還元によって制限できることが知られている（Charkin S.W.及びBrown W.G.、J. Am. Chem. Soc. 71、122（1949年）; Mead F.S.M.、J. Text,Inst. 46、T 400（1955年））が、この方法は水素化物の費用がかかるため産業的に使用するには余りにも高価である。
前記生成物の品質も使用される原料及び技術的方法の両方に依存している。天然グルカンは、種々の規則度（結晶化度）を有する繊維、小球粒又は粒子の形態で生起する。ＮＯXの作用による天然グルカンの酸化や部分的な分解は、結晶領域と非晶領域とでは同じ速度で進行しないので、得られる生成物は、種々の程度に酸化されかつ分解された、生理学的に無効及び／又は負の効果の生成物を提供する可能性がある巨大分子の混合物である。
必要な物理的及び化学的特徴を有し、医薬品や化粧品の用途を目的とする安定なＰＡＧＡ生成物を製造することは決して簡単でないことが、上記説明から明白である。
実際の保健管理の実務では、傷害中に又は外科の介在に関連して生じる毛細管出血の症例にしばしば遭遇する。創傷の治癒は多くの場合、素早い止血の達成と凝塊の創製に依存し、特に感染に対する創傷の保護として役立つ。表面外傷又は実質器官からの出血、骨性出血を止めるため、及び従来の止血手段の使用が困難であるか又は機能が緩慢で有効性が劣る場合一般に非毒性の再吸収性局所止血剤として、Ｄ-グルクロノ-１,４-β-Ｄ-グルカン、所謂酸化セルロースを適用することは、同様な症例で特に有効であることが証明されている。
前記生成物は、25℃を超えない温度で、好ましくは10℃未満で、直接光から保護して貯蔵すべきことを経験が示している。これらの条件が満たされないとき、貯蔵中の光及び／又は高温の影響が、窒素含有部位で、二次的反応基が不安定であるため、容易に分解変化を誘発する可能性がある。これは順次、組織寛容性の低下によって明らかになり、そして或る医薬品又は化粧品の調製におけるこの従来の生成物の適用が実質的に排除されることさえある。
要するに、これまでのところ知られているＰＡＧＡの製造方法は、セルロース又は微生物起源の適当なタイプの多糖（例えば、硬グルカン）に対するＮＯXの酸化作用に基づくもので、恐らくは、その後での水素化物による還元によって不安定化基の含有量は減少することになるが、後者の過程は比較的高価であり、かつ同時にカルボキシル基の、そのカルボニルの還元による含有量が減少することで生成物が危険にさらされる。より広い適用範囲を有し、最終生成物の特性をより良く制御できる安定なポリアンヒドログルクロン酸を製造する方法は、現在までのところ見出されていない。
上述した公知方法の重大な欠点のなかには、個々の多糖粒子又は繊維の酸化度及び分解度双方が不均一であること、巨大分子中の結合窒素や他の不安定化部位の含有量が不均一であること、並びにこれらの分子量分布が広範囲なことがあり、これら因子が一緒になって、前記生成物を止血剤として適用したときに生物内での再吸収を不均一にしたり、他の物質又は麻酔薬、抗生物質若しくは細胞増殖抑止剤のような医薬との結合を不均一にする可能性がある。
後者の活性物質-ＰＡＧＡコンプレックスの場合には、さもなければ重要な生物学的に分解性の担体中における不安定化基の存在が、固有の不安定性をもたらし、時間と共に特性が変化する。公知方法で製造された不安定なＰＡＧＡを使用するときには常に、医薬品又は化粧品用途の処方物について同じことが当てはまり、それについての本願発明者の試験で、温度及び時間に伴う脱色、粘度変化、及び更には相分離さえ明らかになった。
公知方法の更なる欠点は、ＮＯX酸化で製造されたＰＡＧＡが、小繊維又は微粒子材料の両方で密集表面や低い比表面積値（ｍ2.ｇ-1で測定）を示すという事実にある。
粉末形態の最終生成物が要求される場合は常に、単離したバルク生成物を、乾式又は湿式法で機械的に崩壊させなければならず、これが、製造装置の摩滅による金属のような不純物による夾雑を生じさせ、製造原価を更に高くする。
従来方法で製造されたＰＡＧＡ生成物の、最後ではあるが決して小さくない欠点は、例えばヒアルロン酸又はアルギン酸と比較して、このＰＡＧＡ生成物は或る範囲において様々な用途への形態に変換できないことである。
従って、その生成物塩を医療用品、医薬品及び化粧品処方物に使用できるように、安定な微細分散ポリアンヒドログルクロン酸及びその塩の製造方法が必要である。
発明の開示
本発明によれば、ポリアンヒドログルクロン酸及び／又はその塩からなる生成物の製造方法であって、窒素酸化物での酸化により得られるポリアンヒドログルクロン酸含有物質に、適当な酸化剤の存在下で無機及び／又は有機塩、及び／又は塩基の水溶液中で、部分的又は完全な加水分解及び中和を施し、その加水分解物が部分的に凝固して安定な微細分散／微細分散性生成物を形成する方法が提供される。
この方法により、単一容器内で行われる本質的に単一の過程で、安定なポリアンヒドログルクロン酸及びその塩が提供される。
最も好ましくは、前記加水分解に使用される無機及び／又は有機塩、及び／又は塩基は、１×10-3〜５mol/ｌの濃度範囲のアルカリ金属及び／又はアルカリ土類金属の塩化物、硫酸塩、炭酸塩、ギ酸塩若しくは酢酸塩、アルカリ金属及び／又はアルカリ土類金属の水酸化物、アルキルアミン、又はアルカノールアミンである。
本発明の特に好ましい実施態様では、加水分解時の酸化的環境が、過酸化水素、過酸化ナトリウム若しくは過酸化マグネシウム、ペルオキソ酸及びこれらの塩、次亜塩素酸塩及び亜塩素酸塩の１つ又は２以上から選択される酸化剤の存在によって確立される。
好ましくは、前記加水分解物を適当な水混和性有機溶媒によって部分的に凝固させ、この凝固生成物を適当な水混和性有機溶媒を使用して洗浄するか又は脱水し、かつ／又はその後目的とする用途のために適当な方法で変換する。
好ましくは、前記過程は、１〜12のｐＨ、かつ好ましくは０〜100℃の温度で実施される。
本発明の好ましい実施態様では、ポリアンヒドログルクロン酸含有物質が、天然若しくは再生セルロース、又は澱粉のような適当な多糖の酸化によって得られる。
また、本発明によれば、本発明の方法を使用して製造される安定な微細分散／微細分散性ポリアンヒドログルクロン酸及びその塩が提供される。特に、本発明によれば、ポリマー鎖中に８〜30重量パーセントの、その少なくとも80重量パーセントがウロン酸タイプのものであるカルボキシル基、最大５重量パーセントのカルボニル基、及び最大0.5重量パーセントの結合窒素を含有する新規で安定な微細分散ポリアンヒドログルクロン酸及びその塩が提供される。
好ましくは、前記生成物は、そのポリマー鎖中に最大0.2重量パーセントの結合窒素を含有している。
本発明の好ましい実施態様では、前記ポリマー鎖の分子量は１×103〜３×105ダルトンであり、最も好ましくは、５×103〜１.5×105ダルトンである。
前記カルボキシル基の含有量は、12〜26重量パーセントの範囲内であり、かつこれらの基の少なくとも95パーセントはウロン酸タイプのものである。
本発明の特に好ましい実施態様では、前記生成物は最大１重量パーセントのカルボニル基を含有している。典型的には、このカルボニル基は分子内及び分子間の２,６-及び３,６-ヘミアセタール、２,４-ヘミアルダール並びにＣ2−Ｃ3アルデヒドである。
前記ポリアンヒドログルクロン酸及びその塩は、0.1〜100μmの大きさの粒子及び／又は５〜30μmの直径かつ30mm以下の長さの繊維で構成することができる。
中和や精製が単一の操作で実施されるので、本発明の方法は費用効果的である。
前記生成物は微細に分散した形態であるので、吸着が良くかつ血液への接近性が大きくなる。それ故、生物学的利用性が増しかつ止血の開始が急速になる。また本願発明者は、前記生成物は、これに体液が急速に浸透しかつ体液中で溶液となる大きな表面積を提供するので、創傷の治癒を助長することを見出した。本願発明者は、前記生成物がその後化学的に分解して、より急速な吸収を達成しかつそして創傷治癒の進行を高めると考えている。
酸化された基の前記生成物内での分布は全体的に均一性が高められている。かくして、前記生成物は、それに薬理学的活性物質のような他の物質を結合するという目的で、反応部位に対する反応性や接近し易さが改善されている。平均重合度は低下し、重合化の分布は狭くなり、かつセルロースフラクションの量は減少している。これも生体分解を助長する。
本発明の生成物は特に、基本単位のＣ2及びＣ3炭素のアルデヒド基、これらの分子内及び分子間ヘミアセタール、分子内Ｃ2,Ｃ6ヘミアセタール、分子間Ｃ2とＣ6のヘミアルダール、並びにＣ2及びＣ3炭素のモノケトン基が存在しないか又は水和化されている。少量であってもこれらの基が存在することによって、主要なグリコシド結合が不安定化し、特に水性系の用途では、刺激性生成物が形成される可能性がある。
前記生成物の貯蔵中における酸化及び単離後の分解過程の最終段階で、生理学的に無効であるか又は生物に対して刺激性若しくは他の負の効果を有することさえある巨大分子生成物が形成される可能性がある。加えて、本願発明者は、生理学的及び安定性の両方の観点から同様に望ましくないのは、低濃度ではあるが、大部分がニトロソエーテル又は亜硝酸基の形態で生起する結合窒素の含有量であることを見出した。これらの基は切断されて、窒素を含有する酸が形成され、これが次に、貯蔵中のＰＡＧＡ生成物の破壊を誘発する可能性がある。
また本発明によれば、本発明の安定な微細分散ポリアンヒドログルクロン酸及びその塩を含む医薬品又は化粧品組成物が提供される。
本発明は、その単なる例示である以下の詳細な説明からより明確に理解することができる。
発明を実施するための最良の形態
本願発明者の目的は、目的の用途に適合する制御された物理化学的特性を有する安定なポリアンヒドログルクロン酸を製造し、それにより、従来製造されている生成物の欠点を減少させ又は十分に抑制すると共に、その適用可能な範囲を拡大することであった。この目的は、結晶化度が低い安定化された微細分散ＰＡＧＡ、そのアンヒドログルコースとのコポリマー、及びこれらの塩を高純度で製造することによって達成される。
本発明の重要な特徴は、本発明に従って製造された、結晶相の割合が低い微細分散ＰＡＧＡ、そのアンヒドログルコースとのコポリマー、及びこれらの塩が、開放表面を有する0.01〜1000μmの大きさの粒子、又は５〜30μmの直径及びと30mm以下の長さを有する繊維からなり、そのポリマー鎖中に８〜30重量パーセントのカルボキシル基を含有しており、そのカルボキシル基の少なくとも80パーセントがウロン酸タイプのものであり、不安定化カルボニル基、特に基本グルコピラノシン単位のＣ2及びＣ3炭素のアルデヒド基やその縮合生成物、特に分子内及び分子間２,６-及び３,６-ヘミアセタール、２,３-ヘミアルダール及びＣ2−Ｃ3アルデヒド、並びに結合窒素の割合が低下している点にある。
また、本発明による方法は、これまで製造されているＰＡＧＡ生成物の上述した、特に安定性が低いという欠点に加えて、これらを製造する公知方法の欠点を抑制することを目的としており、本発明の方法によって容易に制御できる物理化学的特性を有する安定な微細分散ＰＡＧＡが得られる。本発明の方法の重要な特徴は、適当なタイプの天然グルカンの酸化により得られかつ、例えば洗浄により外来混合物を除去した粗製ＰＡＧＡ生成物が、例えば有機若しくは無機過酸化物及び／又はペルオキソ酸並びにこれらの塩、又は次亜塩素酸塩若しくは亜塩素酸塩によって構成された酸化的環境内で、酢酸ナトリウム若しくは炭酸ナトリウム、又は酢酸カルシウム、塩化カルシウム若しくは炭酸カルシウムのような塩、及び／又はアルキルアミン若しくはアルカノールアミンのような有機若しくは無機塩基、又はアルカリ金属若しくはアルカリ土類金属水酸化物の水溶液の作用によって、水性コロイド分散物系に変換され、同時にＰＡＧＡの元の巨大分子鎖の加水分解、元のＰＡＧＡ中の不安定化カルボニル基から安定なカルボキシル基への酸化、及び結合窒素の加水分解的除去を誘発し、その結果、反応系は水混和性凝固剤によって凝固しかつ安定化され、分離した微細分散ＰＡＧＡ又はその塩を洗浄し、単離し、かつＣ1〜Ｃ４の一価脂肪族アルコールのような水混和性溶媒を使用して脱水し、さもなければ、先ず或る公知の物理的又は化学的方法で変更した後に上記と殆ど同じ方法で洗浄し、単離し、かつ脱水することにある。
実施例
実施例１
この実施例では、微細分散ポリアンヒドログルクロン酸塩の製造用原料は、99.1重量％のα-セルロースを含有し、かつＧＢＰ709684の方法と同様にして28℃の温度で3.6％の亜硝酸と混合した60％の硝酸中で酸化したコットンリンターであった。得られた生成物は次のものを含有していた：
カルボキシル基．．．．．．．．13.7重量％
カルボニル基  ．．．．．．．． 4.2重量％
結合窒素      ．．．．．．．． 0.48重量％
3000mlの実験室混合機中で、水1000ml及び酢酸カルシウム0.158ｇを60℃まで加熱し、600rpmで撹拌した。酢酸カルシウムを溶解させた後、約８％の揮発性物質を含有する上記酸化コットンリンター２ｇを添加し、温度を98℃に上昇させ、この温度を維持しながらこの混合物を2800rpmで15分間撹拌した。次いで、温度を60℃に下げ、水酸化ナトリウム溶液を加えてｐＨを8.5に調整し、30％過酸化水素25ｇを加え、この下げた温度で更に15分間加水分解を続けた。その後、この反応系を40℃まで冷却し、300rpmに下げて撹拌し、92％エタノール1500mlを約10分間で少しずつ加えた。次いで、得られたコロイド分散溶液をろ過し、残渣を50％の水−エタノール混合物中に分散させ、１時間放置した。更に１回ろ過した後、残渣をイソプロパノール100ml中に再度分散させ、６時間放置した。同じ過程をもう１回繰り返し、その後生成物をろ過し、かつ真空乾燥器中40℃の温度で乾燥した。
得られた生成物を分析して次の結果を得た：
乾燥による損失        ．．．．．．．． 1.25重量％
カルボキシル基含有量  ．．．．．．．．16.8重量％
カルボニル基          ．．．．．．．． 0.5重量％
結合窒素含有量        ．．．．．．．． 0.13重量％
カルシウム含有量      ．．．．．．．． 2.1重量％
ナトリウム含有量      ．．．．．．．． 5.2重量％
粒径                  ．．．．．．．． 2〜5μm
比表面積              ．．．．．．．． 98ｍ2／ｇ
分子量                ．．．．．．．． 6×104ダルトン
この生成物は、止血用粉末として又はエアゾル粉末スプレーの１成分として直接使用することができる。
実施例２
使用した原料は、乾燥した固形亜硝酸ナトリウムと75重量％の亜硝酸との反応で生成した気体窒素酸化物により微生物の（１→６）-βＤ-グルコ（１→３）-βＤ-グルカンを酸化して製造され、次のものを含有していた：
カルボキシル基  ．．．．．．．．17.3重量％
カルボニル基    ．．．．．．．． 1.3重量％
結合窒素        ．．．．．．．． 0.44重量％
1500mlの実験室混合機中で、水500mlと風乾した酸化原料80ｇを一緒に混合し、250rpmで撹拌した。過酸化ナトリウム12ｇを撹拌しながら徐々に添加した。次いで、撹拌機の回転数を1800rpmに設定し、かつこの系を52℃の温度で30分間維持した。次いで、温度を35℃に下げ、撹拌機を120rpmに設定し、水酸化ナトリウム溶液を添加してｐＨを6.0に調整し、92％エタノール480mlを添加し、かつこの系を800rpmで５分間撹拌した。その後、Ｄ-グルクロノ-（１→６）-βＤ-グルコ（１→３）-βＤ-グルカンのナトリウム塩のコロイド分散液を含有する前記反応系をろ過し、残渣を純水で４日間透析した。この透析生成物を80％エタノール500ml中に再度分散させ、かつ再度ろ過した。残渣をイソプロパノール400ml中に再度分散させ、かつ24時間放置した。最後に、生成物をろ過し、かつ真空乾燥器中40℃の温度で乾燥した。
次の特徴を有する生成物62ｇを得た：
乾燥による損失        ．．．．．．．． 2.3重量％
カルボキシル基含有量  ．．．．．．．．18.9重量％
カルボニル基          ．．．．．．．． 1.1重量％
結合窒素含有量        ．．．．．．．．＜0.1重量％
カルシウム含有量      ．．．．．．．． 2.1重量％
ナトリウム含有量      ．．．．．．．． 6.99重量％
粒径                  ．．．．．．．． 10〜20μm
比表面積              ．．．．．．．． 28ｍ2／ｇ
分子量                ．．．．．．．．   ダルトン
この生成物は、止血用粉末として、恐らくはエアゾル処方物の活性成分として、かつ／又は恐らくは化粧品処方物及びその類似物の活性成分として、直接使用することができる。
実施例３
トウモロコシ澱粉を、15〜28℃の温度で気体窒素酸化物による酸化で処理した。この実施例で原料として使用する中間生成物は、次のものを含有していた：
カルボキシル基  ．．．．．．．．23.8重量％
カルボニル基    ．．．．．．．． 8.2重量％
結合窒素        ．．．．．．．． 0.62重量％
揮発性物質      ．．．．．．．．11.1重量％
上述した酸化原料15ｇを、750mlの実験室混合機を使用して600rpmで撹拌することによって水200mlに分散させた。次亜塩素酸ナトリウム11ｇを徐々に加え、塩酸を添加してｐＨを2.3の値に調整し、35℃の温度で60分間加水分解を生起させた。次いで、水酸化ナトリウム溶液を添加してｐＨ値を7.5にした。次いで、撹拌機を2200rpmに設定し、更に15分間反応を続けた。その後、25℃の温度で30分間600rpmで撹拌しながら、95％エタノール250mlを添加した。次いで、生成物を遠心し、70％エタノール中に分散させ、再度遠心し、イソプロパノール中に再度分散させ、24時間放置した。後者の操作を更に１回繰り返し、生成物をろ過し、真空乾燥器中60℃で乾燥した。
得られた生成物を分析して次の結果を得た：
乾燥による損失        ．．．．．．．． 3.4重量％
カルボキシル基含有量  ．．．．．．．．26.9重量％
カルボニル基含有量    ．．．．．．．． 1.8重量％
結合窒素含有量        ．．．．．．．． 0.18重量％
ナトリウム含有量      ．．．．．．．．11.5重量％
粒径                  ．．．．．．．． 5〜15μm
比表面積              ．．．．．．．． 75ｍ2／ｇ
分子量                ．．．．．．．． 92,000ダルトン
この生成物は、実施例２と同様の目的に使用することができる。
実施例４
医療用コットンを、３〜28℃間の温度で65％硝酸中3.9重量％の亜硝酸を含んでいる液体系中で酸化した。この実施例で原料として使用する中間生成物は、次のものを含有していた：
カルボキシル基  ．．．．．．．．24.5重量％
カルボニル基    ．．．．．．．． 6.9重量％
結合窒素        ．．．．．．．． 0.58重量％
揮発性物質      ．．．．．．．． 9.9重量％
1500mlの実験室混合機に水700mlを入れ、常に撹拌しながら塩化亜鉛0.4ｇ、硝酸マグネシウム６水和物11ｇ、塩化カルシウム35.5ｇ及び炭酸ナトリウム32ｇを徐々に添加した。白色の塩エマルジョンを150rpmで撹拌しながら40℃に加熱した。その後、上述したように酸化した医療用コットン115ｇを加え、40℃で更に10分間撹拌を続けた。次いで、10％の過酢酸溶液300ｇを添加して更に10分間加水分解を続けた。この系を900rpmで30秒間撹拌し、20℃に冷却し、小繊維懸濁液をろ過して液体を除去した。残渣を8000mlのスルホン化フラスコに移し、17％イソプロパノール／水混合物600ml中に懸濁させ、８％のサッカロース水溶液中10％の水酸化カルシウム溶液を添加することにより、系のｐＨ値を6.0に調整した。次いで、この懸濁液を振動フィルタ分配でろ過し、17％イソプロパノール／水混合物中に再度懸濁し、再度ろ過した。その後、残渣をイソプロパノールで繰り返し洗浄し、ろ過した。次いで、不織マットの形態の残渣繊維層を真空乾燥器中50℃で乾燥した。
この方法で次の特徴を有する生成物85ｇを得た：
乾燥による損失        ．．．．．．．． 2.6重量％
カルボキシル基含有量  ．．．．．．．．28.4重量％
カルボニル基含有量    ．．．．．．．． 0.9重量％
カルシウム含有量      ．．．．．．．． 9.5重量％
亜鉛含有量            ．．．．．．．． 0.10重量％
マグネシウム含有量    ．．．．．．．． 0.41重量％
ナトリウム含有量      ．．．．．．．． 1.8重量％
結合窒素含有量        ．．．．．．．． 0.11重量％
繊維直径              ．．．．．．．．10〜18μm
繊維の長さ            ．．．．．．．． 5〜28mm
比表面積              ．．．．．．．． 29ｍ2／ｇ
分子量                ．．．．．．．．1.5×105ダルトン
この生成物は、適当に処理した後に、止血効果を有する改修した創傷用包帯及び同様な製品を製造するために使用することができる。
実施例５
アルカリ漂白した医療用コットンガーゼを、５〜15℃間の温度で67％硝酸中2.8重量％の亜硝酸を含んでいる液体系中で酸化した。この実施例で原料として使用する中間生成物は、次のものを含有していた：
カルボキシル基  ．．．．．．．． 8.4重量％
結合窒素        ．．．．．．．． 0.72重量％
揮発性物質      ．．．．．．．． 7.5重量％
5000mlの実験室混合機に水1500mlを入れ、常に冷却しかつ120rpmで撹拌しながら水酸化ナトリウム300ｇを徐々に添加した。溶解後、温度を５℃に維持し、常に撹拌しながら上述したように酸化した原料325ｇを添加した。完了時に、撹拌機を350rpmに設定し、温度を５〜８℃に15分間維持した。撹拌機の速度を再度120rpmに下げ、依然として冷却しながら、塩酸を添加することによりｐＨ値を8.0にした。次いで、温度を20℃に上げ、30％過酸化水素200ｇを添加した。その後、この系を600rpmで20分間撹拌し、濃エタノール1000mlを添加し、更に10分間撹拌を続けた。生成物をろ過し、30％エタノール／水混合物1500ml中に再度分散させ、２時間撹拌した。次いで、同じ手順を更に２回繰り返した。最後に、生成物をメタノール1500mlに再度分散させ、６時間放置し、ろ過し、イソプロパノール1000mlにもう１回再分散させた。
上記方法で次の特徴を有する微細繊維懸濁液の形態の生成物を得た：
カルボキシル基含有量  ．．．．．．．．28.4重量％
カルボニル基含有量    ．．．．．．．．＜0.10重量％
ナトリウム含有量      ．．．．．．．． 5.9重量％
結合窒素含有量        ．．．．．．．． ＜0.10重量％
繊維直径              ．．．．．．．．10〜15μm
繊維の長さ            ．．．．．．．． 1〜10mm
分子量                ．．．．．．．．1.5×105ダルトン
この生成物は、適当に処理した後に、止血効果を有する修正した創傷用包帯及び同様な製品を製造するために使用することができる。
本発明の重要な側面は、微細分散ポリアンヒドログルクロン酸及びその塩が、生理学的に無反応性の液体中で安定な分散物を形成でき、0.5〜15重量％の濃度で、これらのコロイド分散非水性系は、沈降速度が低〜ゼロ、低粘度で、凝固傾向がないことを示すことにある。
重要な利点は、微細分散ポリアンヒドログルクロン酸の物理化学的特性が分散化液体又は液体混合物に適合するように制御可能であり、従ってスプレー充填物として適した安定な系を製造できるという事実である。
広範囲の試験では、制御された加水分解及び分画によって大部分が赤血球の大きさより小さな粒子の形態に製造された微細分散ポリアンヒドログルクロン酸及びその塩は、組織球やマクロファージの活性を刺激できることが示されており、このような物質の適用のもう１つの本質的な利点を示している。同時に、これらは、形成されたフィブリンネット内に取り込まれながら、効果的に創傷領域の毛細管出血を止める。微細分散ポリアンヒドログルクロン酸及びその塩の粒子は、大きさがミクロンの単位で小さいため、化学的組成及び物理化学的特性に依存して、創傷環境で比較的急速な酵素的加水分解を受けて、最終生成物として生存生物に本来的な物質であるグルコースやグルクロン酸となる。実際、組織学的観察によって、これらが多分身体のムコ多糖内に取り込まれることが示されている。微細分散ポリアンヒドログルクロン酸塩の抽出物のｐＨ値が中性に近いことも、これらの生体適合性に実質的に貢献している。酸性の性質による二次的な副作用は、これらの適用では全く報告されていない。
微細分散ポリアンヒドログルクロン酸及びその塩における反応性カルボキシル基の存在が、これら物質が、例えばビグアニド誘導体、第四級アンモニウム塩又はアミノ糖系抗生物質のような抗菌効果を有する物質と化学的に結合する能力の基礎になっている。殺菌活性は、Ｚn2+、Ｃu2+及び一定範囲のＡｇ+のようなある種の陽イオンと微細分散ポリアンヒドログルクロン酸との塩又はコンプレックス塩についても観察されている。
同様に、本願発明者は、微細分散ポリアンヒドログルクロン酸及びその塩に基づく調製物がある種の殺虫活性を示すことを観察した。この活性は、ピレスロイド、特にパーメスリン（Permethrin）（シス／トランス異性体比１：３）のような天然ピレスリンの非毒性合成誘導体を、粉末物質上に固定し得るポリアンヒドログルクロン酸分子の疎水性反応性を使用して増強することができる。従って、本発明による組成物のもう１つの利点は、単一製品中に止血、静菌及び殺虫機能を組み合わせ得ることによって表わされる。これは、治癒中の微生物感染や昆虫の攻撃に対して一時的な保護を与える点で、例えばヒツジやウシの外傷性及び人工的病変両方の治療のための動物用医薬品において重要である。
抗生物質と止血剤との成功した組合せの１例は、微細分散ポリアンヒドログルクロン酸のナトリウム／カルシウム塩と結合した硫酸ネオマイシン及びバシトラシン亜鉛の適用によって示すことができる。
本発明の範囲内で解決すべきであったもう１つの問題は、微細分散ポリアンヒドログルクロン酸及びその塩のエアゾル充填処方物に使用される分散化液体及び推進剤の選択に関係している。
驚いたことに広範囲の試験によって、幾つかの異なる置換基又は高い極性の置換基を含有するオルガノゾルの使用が、前記系に容易にコアセルベートを形成させたり又は凝固すらさせることが明らかになった。
本願発明者は、例えばアルコール性分散物が粒子の急速な凝固及び／又は沈降と共に比較的低い安定性を示すことを見出した。この安定性は、分子の脂肪族鎖の大きさが大きくなるにつれて高まるが、より高級なアルコールの適用は生理学的観点から制限される。また本願発明者は、微細分散ポリアンヒドログルクロン酸に基づく製品のスプレー投与直後の初期相における止血有効性が、水、又はグリセリン及びその誘導体、グリコール並びにポリグリコールのようなポリヒドロキシ化合物の存在によって低下することも見出した。エタノールのような一価アルコールは、創傷に対する適用で激痛をもたらすことがある。従って、後者のタイプの物質は、好ましくは前記処方物には使用されない。
驚いたことに凝固及び／又は沈降は、極性の低い物質が使用されている系でも同様に見られたが、幾つかの異なる置換基を含有する分子は静電的非平衡を生じさせ、このような例にはジクロロテトラフルオロエタン又はトリクロロフルオロメタンがある。対照的に、アルカン、Ｃ1〜Ｃ8シクロアルカン又はこれらのフッ素化及び過フッ素化誘導体のような極性の低い物質は、沈降速度の低い安定な分散物系を生じさせた。これらの例はメタン、エタン、プロパン、ブタン、イソブタン、ペンタン、２-メチルブタン、２-メチルプロパン、２,２-ジメチルプロパン等である。好ましくは、ペンタン、ネオペンタンのような３〜５個の炭素原子を有する物質、又はメルカプタンや芳香族を含まない純粋な石油フラクションを使用して、投与時の損失を減少させ、治療領域への前記物質の固定を改善することができる。
更に本願発明者は、有機液体分子が系の安定性を低下させることなく、主鎖中に異種原子、好ましくは酸素を含有し得ることも見出した。このような物質には、ジメチルエーテル、ジエチルエーテルのようなエーテルが含まれるが、メトキシ-又はエトキシ-ノナフルオロブタンタイプの過フッ素化エーテルも含まれる。
広範な試験によって、前記生成物は、重要な親水性極性基の数に関係するが、低表面張力及び低比誘電率の低極性又は非極性液体中で最も良く分散され得ることが示された。対照的に、本願発明者は、より高い極性及びより高い表面張力を有する液体が、生成物粒子の集塊を助け、かつ従ってエアゾル充填品の適切な機能を危うくする傾向があることを見出した。大きな比表面積を有する微粒子の効果のみならず、微細分散ポリアンヒドログルクロン酸及びその塩の良好な分散性が、親水性基の存在にも拘わらず、分散用液体と疎水的に相互作用できる原因であると思われる。これらの結果は、安定な分散物系が、10未満、好ましくは５未満の比誘電率（25℃及び10kHzでの誘電率）、及び30ｍＮ／ｍ未満、好ましくは15ｍＮ／ｍ未満の表面張力を示す上述した物質のそれを使用して取得でき、好ましいことを示している。従って、使用が推奨される物質には、好ましくはＣ3〜Ｃ5アルカン、イソアルカン又はシクロアルカン、１,１,１,２-テトラフルオロエタン、ジメチルエーテル、メトキシ-及びエトキシ-ノナフルオロブタン並びにこれらの混合物が含まれる。
低沈降性の分散物系を形成できることのみならず、適当な分散化剤／推進剤系の選択を限定する全体的な基準には、更に生理学的無反応性（低毒性、100000ppm以下の暴露におけるゼロ又は最小限の皮膚及び心臓感作、突然変異誘発性及び発癌性なし、水及び体液中での最小限の溶解度）、活性物質との接触における無反応性、高い揮発性と低い蒸発熱、創傷表面に対する適用直後の最初の相で活性物質を固定させる能力、環境許容性及び費用が含まれる。
微細分散ポリアンヒドログルクロン酸及びその塩に適した分散化媒体と推進剤との間に鮮明な境界線を引くことは、場合によっては、両者の機能が、例えばｎ-ブタン又はイソブタンのような１つの同じ物質によって提供されることがあるので、困難である。一般的に、これに関連する物質には特に次のものが含まれる：
ａ）１〜６個の炭素原子を有する脂肪族及び脂環式炭化水素、又は脂肪族エーテル、特にジメチルエーテル、ジエチルエーテル及びジイソプロピルエーテル。１〜３個の炭素原子を有する脂肪族炭化水素は、加圧下で微細ポリアンヒドログルクロン酸及びその塩の分散化剤として良好に使用できるであろうが、これらはスプレー出口から出ると直ちに蒸発し、従って噴霧時の粉末消散が高くなり、創傷表面への粉末の固定が不十分になる。それ故、与えられた目的にはｎ-ブタン、イソブタン、ｎ-ペンタン又はイソペンタンのようなより高炭素数の炭化水素を使用することが好ましい。この群には、石油エーテル、石油蒸留によるペンタン／イソペンタンフラクション、又は明らかに芳香族炭化水素及びメルカプタンから十分に純粋であるという状態で、医療用石油の名称で現在市販されている液体炭化水素混合物を含めることができる。エーテル群からは、適した物理化学的特性を有するという点で、好ましくはジメチルエーテルを使用することができる。
ｂ）フルオロヒドロカーボン（ＨＦＣ）、パーフルオロカーボン（ＰＦＣ）及び最近導入されたヒドロフルオロエーテル（ＨＦＥ）として知られている不燃性化合物。クロロフルオロカーボン（ＣＦＣ）と比べて、ＨＦＣやＰＦＣは大気中での寿命が非常に短く、そしてオゾン枯渇化能（ＯＤＰ）や地球温暖化能（ＧＷＰ）がゼロ乃至非常に低い。これらのなかには、僅かに高い毒性や生体反応性を有しているものもあるが、蒸発速度が速いために創傷との接触は非常に短い。これらの特性に関して最も適切な選択は、１,１,１,２-テトラフルオロエタン（ＨＦＣ 134ａ）又はメトキシ-ノナフルオロエタン（ＨＦＥ 7100）若しくは１,１,１,２,３,３-ヘキサフルオロ-３-メトキシプロパンのようなヒドロフルオロエーテルによって代表され、これらの物質は全て生理学的及び環境的観点の両方から許容することができる。
上記両群の代表例は、液体又は通常状態の低圧（0.2〜1.4Ｍpa）で液化可能な物質である。更に別の代替物には、次のものが含まれる：
ｃ）通常の状態では液化し得ないが、粉末活性物質又は液体分散物系に少なくとも部分的に吸収され得る気体物質。これらには、特に二酸化炭素及び一酸化二窒素が含まれる。
ｄ）通常の状態では液化しないが液体分散物系中では極く限定された吸収能を示す、希ガス、空気及び窒素のような気体物質。
これらの物質は全て、互いに適当に組み合わせて、最適なスプレーの機能を提供することができる。広範な試験に基づいて、好ましい組合せには、ｎ-ブタン又はｎ-ペンタン／ＣＯ2、医療用石油／ＨＦＣ 134ａ、イソペンタン／ジメチルエーテル、医療用石油／ＨＦＥ 7100／ＨＦＣ134ａ、ＨＦＥ 7100／ＣＯ2、ｎ-ペンタン／ＨＦＥ 7100／Ｎ2のような系が含まれる。
要約すれば、本発明の基礎となっている重要な事実は、特別に製造された微細分散ポリアンヒドログルクロン酸及びその塩によって、環境を汚染しない液体中で安定な分散濃縮物を創製でき、ＯＤＰやＧＷＰ能が共にゼロ又は低い値を示すことである。
本発明によるエアゾル充填止血剤の重要な利点は、充填内容物がその無菌性を損わないで繰り返し使用可能であるという事実にある。活性物質を正確に創傷表面に向けて投与することができ、そこで粉末は、体液と混和し得ずかつ２,３秒以内に蒸発する液体中では無反応性分散物の発生速度が比較的高いことにより、良好に固定される。
Ｃ5炭化水素について接触時の弱い麻酔作用又は皮膚脱脂のような或る種の有害な二次的な副作用が、上述した分散化及び推進剤物質に関して報告されているが、本発明によるスプレーの広範な適用試験中には、適用量が少なくかつ接触時間が短いために、このような作用は観察されていない。
微細分散ポリアンヒドログルクロン酸及びその塩の安定な分散物を製造するために、上記ａ）項で示した物質、又は上記ａ）及びｃ）項で示した物質の組合せを使用したとき、更に特別の利点を得ることができる。このようなスプレー処方物では、ガンマ線照射によって完成品のエアゾル充填品の最終滅菌を簡単に行うことができる。
実施例６
加圧エアゾル充填品中の止血組成物は、上記実施例１によるカルシウム／ナトリウム塩の形態の安定な微細分散ポリアンヒドログルクロン酸を使用して製造した。使用した装置は、プロペラ撹拌機を有するステンレス鋼製の1000リットル混合機、内部循環機構を有するステンレス鋼製の30リットル／分の計量ポンプ、及び分散濃縮物用の１個の充填ヘッドと推進剤用の２個の充填ヘッドを有するエアゾル充填機（Pamasolタイプ）を備えていた。
この実施例で使用したバルク物質は、次の特徴を有する微細分散ポリアンヒドログルクロン酸のカルシウム／ナトリウム塩であった。
0004362620.tif 000003
0.1重量％の濃度の塩酸クロロヘキシジン（Ferrosan）を静菌アジュバントとして添加した。この分散物／推進剤系は、652kg／ｍ3の密度、55℃の沸点及び＜２ppmの蒸発後残渣を有する液体炭化水素混合物（医療用石油として知られている）と、１,１,１,２-テトラフルオロエタン（ＨＦＣ 134ａ）とを含んでいた。
前記活性物質40kgを混合機中に入れ、前記液体炭化水素混合物150リットルを加え、この系を600rpmで５分間撹拌した。塩酸クロロヘキシジン１kgと更に250リットルの液体炭化水素混合物とを添加した後、均一な分散物が得られるまで前記系を更に撹拌した。計量ポンプを使用して分散物を１缶当たり31ｇの分量で、充填機の充填ヘッドから80mlの正味容量のエアゾル缶中に加えた。適当なバルブを挿入した後、もう１つの充填ヘッドを使用して１缶当たり18ｇの１,１,１,２-テトラフルオロエタン推進剤を加えた。
完成したスプレーは、専門家又は素人の両者による出血性創傷の治療に使用することができる。
実施例７
実施例６と同じ装置を使用した。活性物質は２つの成分、即ち実施例６と同じ特徴を有しているＭＤＯＣ１と、次の特性を有する微細分散ポリアンヒドログルクロン酸の亜鉛／カルシウム／ナトリウム塩を含んでいるＭＤＯＣ２からなるものであった：
カルボキシル基含有量  ．．．．．．．．19.5重量％
遊離ホルムアルデヒド  ．．．．．．．． 0  重量％
亜鉛含有量            ．．．．．．．． 9.5重量％
カルシウム含有量      ．．．．．．．． 3.9重量％
ナトリウム含有量      ．．．．．．．． 5.6重量％
結合窒素含有量        ．．．．．．．． 0  重量％
硫酸ネオマイシン及びバシトラシン亜鉛は抗菌アジュバントとして、625kg／ｍ3の密度及び36℃の沸点を有しているｎ-ペンタンは分散化剤として、二酸化炭素（食品等級品質）は推進剤として使用した。
38.8kgのＭＤＯＣ１及び1.2kgのＭＤＯＣ２を硫酸ネオマイシン0.132kg及びバシトラシン亜鉛0.143kg（107ＩＵ）と一緒に混合機に入れ、ｎ-ペンタン200リットルを加え、かつこの系を完全に撹拌した。次いで、ｎ-ペンタンを更に200リットル添加し、更に10分間撹拌した。その後、１缶当たり31ｇの分量で80mlの正味容量のエアゾル缶に充填し、バルブを挿入した後に、もう１つの充填ヘッドを使用して圧縮二酸化炭素２ｇを添加することによって缶を加圧した。
完成したスプレーは、専門家による出血性創傷及び病変の治療に使用することができる。
実施例８
質量比32:１のマグネシウム／カルシウム／ナトリウム及び亜鉛／カルシウム／ナトリウムの塩の形態をなす微細分散ポリアンヒドログルクロン酸の完全に均質化した均一な粉末混合物を、１缶当たり８ｇの分量で210mlの正味容量のエアゾル缶に粉末注入機（Bosch）で充填する。適当なバルブを使用して缶を密閉すると同時に、ｎ-ブタン20ｇ及びジメチルエーテル30ｇを添加することにより前記缶をエアゾル充填機で加圧する。ここで、完成品のガンマ線滅菌したスプレーは、比較的小さな火傷又は熱湯傷の治療に使用することができる。また、このスプレーは、例えば、泌尿器科又は婦人科の手術で用いることもできる。
実施例９
実施例６で記載した混合機中に、微細分散ポリアンヒドログルクロン酸のカルシウム／ナトリウム塩（実施例６）25kg、ステアリン酸カルシウム5.0kg、塩酸クロロヘキシジン0.4kg、及びシス／トランス比25：75（ICI工場保安）のパーメスリン7.7kgを連続して加える。ｎ-ペンタン400リットル及びメトキシ-ノナフルオロブタン（ＨＦＥ 7100）99kgを添加した後、混合機の内容物を15分間撹拌する。次いで、この均一な分散物を１缶当たり110ｇの分量で210mlの正味容量のエアゾル缶に充填機で充填し、適当なバルブを使用して密閉する。次に、もう１つの充填ヘッドを使用して、１缶当たり50ｇのジメチルエーテルを添加する。
完成したスプレーは、例えばヒツジやウシの創傷や病変を治療し、同時に微生物及び／又は昆虫の攻撃に対して一時的な保護を与えるために、獣医学の実務で使用するように設計されている。
実施例１０
９-［（２-ヒドロキシ-メトキシ）-メチル］-グアニン（acyclovir）と微細分散ポリアンヒドログルクロン酸のカルシウム／ナトリウム塩（実施例６）との親水化アダクト（ＭＤＯＣ-ＡＣＶ）は、ｐＨ及び分画化を制御した加水分解処理によって上記実施例１に従って製造し、このＭＤＯＣ-ＡＣＶアダクト中のアシクロビア含有量は50.5重量％であった。
前記アダクト、実施例６による微細分散ポリアンヒドログルクロン酸のマグネシウム／カルシウム／ナトリウム塩、及び実施例７による亜鉛／カルシウム／ナトリウム塩の質量比8.7:0.3:1.0の均質化した混合物を、１缶当たり４ｇの分量で120mlの正味容量のエアゾル缶に粉末注入機（Bosch）で充填する。適当なバルブを使用して缶を密閉すると同時に、エアゾル充填機を使用して、充填ヘッド１で、625kg／ｍ3の密度及び9.6℃の沸点を有する２,２-ジメチルプロパン（ネオペンタン）25ｇ、及び668kg／ｍ3の密度を有するジメチルエーテル23ｇを添加して前記缶を加圧する。
完成したスプレーを容器に入れ、25kＧyの線量でガンマ線照射して滅菌し、例えば帯状ヘルペスの治療で、身体の毛深い部分でさえ容易に適用できかつ良好な有効性を可能にする粉剤として使用される。
本発明は、上述した実施態様に限定されるものではなく、これら実施態様は細部で変更することができる。